"Aパーフルオロエラストマー、ならびにB70~150m2/gの窒素吸着比面積および90~180ml/100gのフタル酸ジブチル吸収量を有する、パーフルオロエラストマー100重量部当たり10~50重量部のカーボンブラックを含む硬化パーフルオロエラストマーダイヤフラム。前記カーボンブラックが、ASTMN330、ASTMN220およびASTMN110からなる群から選択される、請求項1に記載のパーフルオロエラストマーダイヤフラム。前記カーボンブラックが、ASTMN330である、請求項2に記載のパーフルオロエラストマーダイヤフラム。前記ダイヤフラムが、200°Cで少なくとも90の破断時伸びおよび200°Cで少なくとも3MPaの破断時引張強度を有する、請求項1に記載のパーフルオロエラストマーダイヤフラム。硬化パーフルオロエラストマー物品は、高温環境でしばしば使用される。したがって、この物品は、高温、例えば、200°Cで良好な破断時伸びおよび良好な引張強度を有しなければならない。本発明の態様は、Aパーフルオロエラストマー、ならびにB70~150m2/gの窒素吸着比面積および90~180ml/100gのフタル酸ジブチル吸収量を有する、パーフルオロエラストマー100重量部当たり10~50重量部のカーボンブラックを含む硬化パーフルオロエラストマーダイヤフラムに関する。本発明の硬化物品に用いられるパーフルオロエラストマーは、パーフルオロエラストマーの任意の公知の硬化剤、例えば、限定されるものではないが、有機過酸化物と多官能性助剤との組合せ米国特許第4,214,060号明細書;同第4,983,680号明細書、有機スズ米国特許第5,789,489号明細書、ジアミノビスフェノールAFなどのビスアミノフェノール米国特許第6,211,319B1号明細書、3,3’-ジアミノベンジデンなどの芳香族テトラミン、および尿素などのアンモニア生成性化合物、ならびに米国特許第6,281,296号明細書および国際公開第01/27194号パンフレットに開示された他の化合物によって架橋反応を起こすことができる。本発明に用いられてもよいパーフルオロエラストマーは、テトラフルオロエチレンTFE、パーフルオロアルキルビニルエーテルPAVEおよび硬化部位モノマーをベースとしている。モノマーとしての使用に好適なパーフルオロアルキルビニルエーテルPAVEは、式CF2=CFORf’OnRfOmRfI式中、Rf’およびRfは、異なる直鎖または分岐の2~6個の炭素原子のパーフルオロアルキレン基であり、mおよびnは、独立して0~10であり、Rfは、1~6個の炭素原子のパーフルオロアルキル基であるのものを含む。好ましいクラスのパーフルオロアルキルビニルエーテルは、式CF2=CFOCF2CFXOnRfII式中、Xは、FまたはCF3であり、nは、0~5であり、Rfは、1~6個の炭素原子のパーフルオロアルキル基であるの組成物を含む。最も好ましいクラスのパーフルオロアルキルビニルエーテルは、nが0または1であり、Rfが1~3個の炭素原子を有する、それらのエーテルを含む。このようなパーフッ素化perfluorinatedエーテルの例には、パーフルオロメチルビニルエーテルPMVEおよびパーフルオロプロピルビニルエーテルPPVEが含まれる。他の有用なモノマーは、式CF2=CFO[CF2mCF2CFZO]nRfIII式中、Rfは、1~6個の炭素原子を有するパーフルオロアルキル基であり、m=0または1、n=0~5、Z=FまたはCF3であるの化合物を含む。このクラスの好ましいメンバーは、RfがCF3であり、m=1、n=1、Z=F;およびRfがC3F7であり、m=0、n=1であるものである。さらなるパーフルオロアルキルビニルエーテルモノマーは、式CF2=CFO[CF2CFCF3OnCF2CF2CF2OmCF2p]CxF2x1IV式中、mおよびnは、独立して0~10、p=0~3、x=1~5であるの化合物を含む。このクラスの好ましいメンバーは、n=0~1、m=0~1、x=1である化合物を含む。有用なパーフルオロアルキルビニルエーテルのさらなる例は、CF2=CFOCF2CFCF3OCF2OmCnF2n1V式中、n=1~5、m=1~3、かつ好ましくはn=1であるを含む。パーフルオロメチルビニルエーテルPMVEは、本発明で用いられるパーフルオロエラストマーの使用に最も好ましいPAVEである。有機過酸化物/多官能性助剤硬化系による架橋のための好適な硬化部位には、限定されるものではないが、臭素末端基、ヨウ素末端基、またはこれらの組合せが含まれる。このような硬化部位は、臭素含有連鎖移動剤またはヨウ素含有連鎖移動剤の存在下で重合することによりパーフルオロエラストマーポリマー鎖に導入されてもよい米国特許第4,243,770号明細書。硬化部位はまた、フルオロエラストマーと、フッ素化オレフィンまたはフッ素化ビニルエーテルなどの、臭素またはヨウ素原子を有する硬化部位モノマーとの共重合により導入されてもよい。このような硬化部位モノマーは、当技術分野で周知である例えば、米国特許第4,214,060号明細書;同第5,214,106号明細書;および同第5,717,036号明細書。具体的な例には、限定されるものではないが、ブロモトリフルオロエチレンBTFE;4-ブロモ-3,3,4,4-テトラフルオロブテン-1BTFB;および4-ヨード-3,3,4,4-テトラフルオロブテン-1ITFBが含まれる。ビス-オレフィンも、過酸化物硬化性フルオロエラストマーにおける硬化部位モノマーとして用いられてもよい米国特許第5,585,449号明細書。有機過酸化物/多官能性助剤、有機スズ、ジアミノビスフェノールAF、3,3’-ジアミノベンジジネン、またはアンモニア生成性硬化剤による架橋のための好適な硬化部位には、限定されるものではないが、特定のフルオロビニルエーテルまたはフルオロオレフィンなどのペンダントニトリル基を有するコモノマーが含まれる。具体的な例には、パーフルオロ8-シアノ-5-メチル-3,6-ジオキサ-1-オクテン8-CNVEおよび米国特許第6,211,319B1号明細書に開示されたニトリル含有硬化部位モノマーが含まれる。本発明の組成物中に用いられてもよいパーフルオロエラストマーは、i40~55好ましくは43~50モルパーセントのパーフルオロアルキルビニルエーテルとii0.1~3.0好ましくは0.3~2.0モルパーセントの硬化部位モノマーとの共重合単位を含む。残りの単位は、合計のモルパーセントが100であるようにテトラフルオロエチレンである。最も好ましくは、パーフルオロアルキルビニルエーテルは、パーフルオロメチルビニルエーテルであり、硬化部位モノマーは、ペンダントニトリル基を有するパーフッ化ビニルエーテルまたはパーフッ化オレフィンである。用いられもよい一つの硬化剤は、有機過酸化物/多官能性助剤系である。有用な有機過酸化物は、硬化温度でフリーラジカルを生成するものである。50°Cを超える温度で分解するジアルキルパーオキサイドまたはビスジアルキルパーオキサイドが特に好ましい。多くの場合、パーオキシ酸素に結合した第三級炭素原子を有するジターシャリーブチルパーオキサイドを用いることが好ましい。この種の最も有用な過酸化物には、2,5-ジメチル-2,5-ジターシャリーブチルパーオキシヘキシン-3および2,5-ジメチル-2,5-ジターシャリーブチルパーオキシ-ヘキサンがある。他の過酸化物は、ジクミルパーオキサイド、ジベンゾイルパーオキサイド、ターシャリーブチルパーベンゾエート、およびジ[1,3-ジメチル-3-t-ブチルパーオキシブチル]カーボネートのような化合物から選択され得る。有機過酸化物とともに用いられる多官能性助剤は、有用な硬化を与えるために過酸化物と協同することができる多不飽和化合物である。助剤は、以下の化合物、すなわち、トリアリルシアヌレート;トリアリルイソシアヌレート;トリメタリルイソシアヌレート;トリスジアリルアミン-s-トリアジン;トリアリルホスファイト;N,N-ジアリルアクリルアミド;ヘキサアリルホスホルアミド;N,N,N’,N’-テトラアルキルテトラフタルアミド;N,N,N’,N’-テトラアリルマロンアミド;トリビニルイソシアヌレート;2,4,6-トリビニルメチルトリシロキサン;およびトリ5-ノルボルネン-2-メチレンシアヌレートの1種以上であり得る。トリアリルイソシアヌレートTAICが特に有用である。本発明の組成物中に用いられてもよい他の硬化剤には、ジアミノビスフェノールAFなどのビスアミノフェノール、テトラミン、有機スズ、および硬化温度で分解してアンモニアを生成する化合物、例えば、尿素が含まれる。本発明で用いられるカーボンブラックフィラーは、70~150m2/gの窒素吸着比表面積ASTMD-6556および90~180ml/100gのフタル酸ジブチルDBP吸収量ASTMD-2414を有する、非常に補強性で高次構造のブラックである。このような種類のカーボンブラックの例には、限定されるものではないが、HAFASTMN330、ISAFASTMN220およびSAFASTMN110が含まれる。HAFが好ましい。種々のカーボンブラックの混合物が用いられてもよい。本発明の硬化物品中に用いられるカーボンブラックの量は、パーフルオロエラストマー100重量部当たり10~50好ましくは15~30重量部である。パーフルオロエラストマーおよび選択された非常に補強性のカーボンブラックは、内部ミキサー例えば、Banbury登録商標、KneaderまたはIntermix登録商標中で混合される。内部ミキサーは、微細なフィラー顔料を低流動性パーフルオロエラストマーポリマーとともに取り込むには、それらの固有の設計において十分なせん断変形を欠いている。しかし、低いせん断変形は、ポリマー温度が少なくとも90°C好ましくは、少なくとも100°Cに達するまで内部ミキサー中でパーフルオロエラストマーポリマーを単独で予備混合することによって補償され得ることが発見されている。次いで、非常に補強性のカーボンブラックは、高温パーフルオロエラストマーポリマーに添加され得る。堅固なフィラーゲルの形成は、高せん断速度および高温を適用することによって達成され得る。堅固なフィラーゲルの適切な形成のために、最高混合温度は、150°C~180°Cの間好ましくは、155°C~170°Cの間である。ミキサーロータは、平均せん断速度が500~2500好ましくは1000~2000秒-1であるように1分当たり20~80好ましくは30~60回転rpmに設定される。過酸化物硬化系が、本発明の物品を架橋するために用いられる場合、多官能性助剤例えば、トリアリルイソシアヌレートのレベルは、パーフルオロエラストマー100重量部当たり0.3~1.3、好ましくは0.5~1.0重量部である。過酸化物のレベルは、パーフルオロエラストマー100重量部当たり0.25~2、好ましくは0.7~1.5重量部である。過酸化物以外の硬化剤例えば、ジアミノビスフェノールAFが、本発明の物品を架橋するために用いられる場合、硬化剤のレベルは、フルオロエラストマー100重量部当たり0.8~1.8、好ましくは1.0~1.5重量部である。促進剤例えば、第四級アンモニウムまたはホスホニウム塩のレベルは、典型的にはパーフルオロエラストマー100重量部当たり0.2~1.0、好ましくは0.4~0.8重量部である。硬化剤は、早期加硫を防止するために、120°C未満の温度でパーフルオロエラストマーとカーボンブラックとの混合物に添加される。次いで、このコンパウンドは、本発明の硬化物品を製造するために成形および硬化される。任意選択的に、本発明のダイヤフラムは、ゴム工業で一般に用いられるさらなる成分、例えば、加工助剤、着色剤、酸受容体などを含んでもよい。本発明の硬化すなわち、架橋パーフルオロエラストマーダイヤフラムは、高温での破断時引張強度と伸びの優れた組合せを示す。200°Cで測定された、破断時引張強度Tbは、少なくとも3MPa、好ましくは少なくとも3.5MPaである。200°Cで測定された、破断時伸びは、少なくとも90、好ましくは少なくとも100である。上記パーフルオロエラストマー/カーボンブラック組成物から利益を得る他の硬化パーフルオロエラストマー物品には、硬化ガスクロマトグラフィー注入ポートセプタムinjectionportseptum、蠕動ポンプ管類、半導体製造装置での使用のためのゲートバルブシール、およびダウンホール掘削downholedrillingなどの用途のための爆発性減圧に対する改善された抵抗性を有するo-リングが含まれる。試験方法引張特性JISK6251本発明は、以下の実施例によってさらに例証されるが、それらに限定されるものではない。実施例1および比較実施例Aテトラフルオロエチレン、パーフルオロメチルビニルエーテルおよびパーフルオロ8-シアノ-5-メチル-3,6-ジオキサ-1-オクテンの共重合単位を含むパーフルオロエラストマーを、米国特許第5,877,264号明細書に開示された方法に従って調製した。パーフルオロエラストマーとカーボンブラックとのブレンドを、1.0LのKneader内部ミキサー中で作製した。最初に、パーフルオロエラストマーを混合チャンバーに添加し、混合を始めた。ポリマー温度が少なくとも90°Cになった後に、硬化剤を除く成分を添加した。混合は、30~70rpmのロータ速度で数分間であった。コンパウンドの温度が150°Cを超えると直ちに、コンパウンドを降ろした。次いで、帯状のコンパウンドをロールミル上で作製し、硬化系を添加した。本発明の組成物実施例1に用いたカーボンブラックは、東海カーボン株式会社から入手できるHAFASTMN330であった。それは、78m2/gの窒素吸着比面積および102ml/100gのフタル酸ジブチル吸収量を有した。比較組成物比較実施例Aに用いたカーボンブラックは、EngineeredCarbonsInc.から入手できるMTASTMN990であった。それは、8m2/gの窒素吸着比面積および43ml/100gのフタル酸ジブチル吸収量を有した。物理的特性試験のためにO-リングを作製した。O-リングは、180°Cで6分間加圧硬化させ、続いて230°Cで8時間オーブンポストキュア空気した。配合、破断時引張強度Tbおよび破断時伸びEbを、以下の表に示す。"